"1分子中にポリシロキサン部位と5個以上のメタアクリロイルオキシ基とを有するメタアクリレート化合物Aと、ウレタンメタアクリレートBと、光重合開始剤Cと、を含有する硬化性樹脂組成物。前記メタアクリレート化合物Aが、1分子中に12個以上のメタアクリロイルオキシ基を有する、請求項1に記載の硬化性樹脂組成物。前記メタアクリレート化合物Aが、イソシアヌレート環を有する、請求項1または2に記載の硬化性樹脂組成物。前記メタアクリレート化合物Aが、下記式Iで表される化合物である、請求項1~3のいずれかに記載の硬化性樹脂組成物。式中、3つのQはそれぞれ独立にQ1またはQ2を表すが、少なくとも1つのQはQ1を表す。R1は置換基を有していてもよい炭素数1~15の2価の炭化水素基を表し、R2は炭素数1~10のポリオール残基を表す。R6は水素原子またはメチル基を表し、R7は炭素数1~15の2価の炭化水素基を表す。R9はヘテロ原子を有していてもよい炭素数1~20の2価の炭化水素基を表し、R10はヘテロ原子を有していてもよい炭素数1~20の炭化水素基を表す。複数のR1~R12はそれぞれ同一であっても異なっていてもよい。kは0または1を表す。m1は1~5の整数を表し、全てのm1の合計は5以上である。m2は0または1を表し、全てのm2の合計は1以上である。m3およびm4はそれぞれ独立に0または1を表す。nは5~100の整数を表す。X1は-S-、-NH-または-POOH-を表し、X2は酸素原子または硫黄原子を表す。前記ウレタンメタアクリレートBが、1分子中に6個以上のメタアクリロイルオキシ基を有する、請求項1~4のいずれに記載の硬化性樹脂組成物。前記メタアクリレート化合物Aの含有量が、固形分で、前記ウレタンメタアクリレートB100質量部に対して0.001~60質量部である、請求項1~5のいずれかに記載の硬化性樹脂組成物。さらに、溶剤Dを含有する、請求項1~6のいずれかに記載の硬化性樹脂組成物。近年、上述したような塗膜を得るために用いられる硬化性樹脂組成物においては、要求される特性は多岐に渡り、また、その要求レベルも増している。とりわけ、高硬度であって、かつ、意匠性および防汚性にも優れた塗膜硬化物を得ることができる硬化性樹脂組成物の開発が望まれている。そこで、本発明は、高硬度であって、かつ、意匠性および防汚性に優れた塗膜を得ることができる硬化性樹脂組成物を提供することを目的とする。本発明者は、上記課題を解決するために鋭意検討した結果、1分子中にポリシロキサン部位と5個以上のメタアクリロイルオキシ基とを有するメタアクリレート化合物を配合した硬化性樹脂組成物から得られる塗膜が、高硬度であって、意匠性および防汚性にも優れることを見出し、本発明を完成させた。すなわち、本発明は、下記1~7を提供する。11分子中にポリシロキサン部位と5個以上のメタアクリロイルオキシ基とを有するメタアクリレート化合物Aと、ウレタンメタアクリレートBと、光重合開始剤Cと、を含有する硬化性樹脂組成物。2上記メタアクリレート化合物Aが、1分子中に12個以上のメタアクリロイルオキシ基を有する、上記1に記載の硬化性樹脂組成物。3上記メタアクリレート化合物Aが、イソシアヌレート環を有する、上記1または2に記載の硬化性樹脂組成物。4上記メタアクリレート化合物Aが、下記式Iで表される化合物である、上記1~3のいずれかに記載の硬化性樹脂組成物。式中、3つのQはそれぞれ独立にQ1またはQ2を表すが、少なくとも1つのQはQ1を表す。R1は置換基を有していてもよい炭素数1~15の2価の炭化水素基を表し、R2は炭素数1~10のポリオール残基を表す。R6は水素原子またはメチル基を表し、R7は炭素数1~15の2価の炭化水素基を表す。R9はヘテロ原子を有していてもよい炭素数1~20の2価の炭化水素基を表し、R10はヘテロ原子を有していてもよい炭素数1~20の炭化水素基を表す。複数のR1~R12はそれぞれ同一であっても異なっていてもよい。kは0または1を表す。m1は1~5の整数を表し、全てのm1の合計は5以上である。m2は0または1を表し、全てのm2の合計は1以上である。m3およびm4はそれぞれ独立に0または1を表す。nは5~100の整数を表す。X1は-S-、-NH-または-POOH-を表し、X2は酸素原子または硫黄原子を表す。5上記ウレタンメタアクリレートBが、1分子中に6個以上のメタアクリロイルオキシ基を有する、上記1~4のいずれに記載の硬化性樹脂組成物。6上記メタアクリレート化合物Aの含有量が、固形分で、上記ウレタンメタアクリレートB100質量部に対して0.001~60質量部である、上記1~5のいずれかに記載の硬化性樹脂組成物。7さらに、溶剤Dを含有する、上記1~6のいずれかに記載の硬化性樹脂組成物。本発明によれば、高硬度であって、かつ、意匠性および防汚性に優れた塗膜を得ることができる硬化性樹脂組成物を提供することができる。本発明の硬化性樹脂組成物以下、本発明の組成物ともいう。は、1分子中にポリシロキサン部位と5個以上のメタアクリロイルオキシ基とを有するメタアクリレート化合物Aと、ウレタンメタアクリレートBと、光重合開始剤Cと、を含有する硬化性樹脂組成物である。以下では、本発明の組成物に含有される各成分について詳述する。<メタアクリレート化合物A>まず、本発明の組成物に含有されるメタアクリレート化合物Aについて説明する。上記メタアクリレート化合物Aは、1分子中にポリシロキサン部位と5個以上のメタアクリロイルオキシ基とを有するメタアクリレート化合物である。ここで、ポリシロキサン部位とは、シロキサン結合による繰り返し単位構造を意味し、直鎖構造および分岐構造のいずれであってもよい。また、メタアクリロイルオキシ基とは、アクリロイルオキシ基および/またはメタクリロイルオキシ基を意味する。本発明の組成物が上記メタアクリレート化合物Aを含有することにより、得られる塗膜硬化物は高硬度となり、また、意匠性および防汚性に優れる。これは、上記メタアクリレート化合物Aにおけるポリシロキサン部位が光反応部位を有することで、塗膜中に強固に組み込まれるためであると考えられる。上記メタアクリレート化合物Aのメタアクリロイルオキシ基の個数は、ポリシロキサン部位を有さない従来公知の多官能アクリレートとの相溶性がより良好となり、また、本発明の組成物から得られる塗膜硬化物の防汚性がより向上する理由から、6個以上であるのが好ましく、12個以上であるのがより好ましい。また、上記メタアクリレート化合物Aは、本発明の組成物から得られる塗膜硬化物の硬度を保持する理由から、イソシアヌレート環を有しているのが好ましく、例えば、下記式Iで表される化合物がより好ましい。上記式中、3つのQはそれぞれ独立にQ1またはQ2を表すが、少なくとも1つのQはQ1を表す。R1は置換基を有していてもよい炭素数1~15の2価の炭化水素基を表し、R2は炭素数1~10のポリオール残基を表す。R6は水素原子またはメチル基を表し、R7は炭素数1~15の2価の炭化水素基を表す。R9はヘテロ原子を有していてもよい炭素数1~20の2価の炭化水素基を表し、R10はヘテロ原子を有していてもよい炭素数1~20の炭化水素基を表す。複数のR1~R12はそれぞれ同一であっても異なっていてもよい。kは0または1を表す。m1は1~5の整数を表し、全てのm1の合計は5以上である。m2は0または1を表し、全てのm2の合計は1以上である。m3およびm4はそれぞれ独立に0または1を表す。nは5~100の整数を表す。X1は-S-、-NH-または-POOH-を表し、X2は酸素原子または硫黄原子を表す。上記式I中においては、3つのQのうち、少なくとも1つのQがQ1を表すが、本発明の組成物から得られる塗膜の防汚性がより優れるという理由から、2つ以上のQがQ1を表すのが好ましく、3つのQが全てQ1を表すのがより好ましい。また、上記式I中、R1の置換基を有していてもよい炭素数1~15の2価の炭化水素基としては、例えば、炭素数1~15の2価の脂肪族炭化水素基、炭素数3~15の2価の脂環式炭化水素基、炭素数6~15の2価の芳香族炭化水素基およびこれらを組み合わせた基等が挙げられる。上記脂肪族炭化水素基としては、炭素数1~6のアルキレン基であるのが好ましく、具体的には、例えば、メチレン基、エチレン基、プロパン-1,3-ジイル基、ブタン-1,4-ジイル基、ペンタン-1,5-ジイル基、ヘキサン-1,6-ジイル等が挙げられる。上記脂環式炭化水素基としては、炭素数3~6であるのが好ましく、具体的には、例えば、シクロヘキサン-1,3-ジイル基、シクロヘキサン-1,4-ジイル基、下記式aで表される1-メチル-3,3-ジメチルシクロヘキサン-1,5-ジイル基式中、Xは上記式I中のイソシアヌレート環を構成する窒素原子を表し、Yは上記式I中のウレタン結合を構成するイミノ基を表す。等が挙げられる。上記芳香族炭化水素基としては、炭素数6~12のアリール基であるのが好ましく、具体的には、例えば、フェニレン基、トルエン-3,5-ジイル基、ナフタレン-1,4-ジイル基等が挙げられる。一方、上記式I中、R1が有していてもよい置換基としては、例えば、炭素数1~4の1価の脂肪族炭化水素基が挙げられる。上記脂肪族炭化水素基としては、具体的には、例えば、メチル基、エチル基、プロピル基、ブチル基などのアルキル基;アリル基;等が挙げられる。これらのうち、上記式I中のR1は、上記メタアクリレート化合物Aを含有する本発明の組成物の硬化時における着色が少なくなり、また、硬化物の硬度も高くなるという理由から、上記脂肪族炭化水素基と上記脂環式炭化水素基とを組み合わせた基であるのが好ましく、具体的には、例えば、下記式bで表される基式中、Xは上記式I中のイソシアヌレート環を構成する窒素原子を表し、Yは上記式I中のウレタン結合を構成するイミノ基を表す。等が挙げられる。また、上記式I中、R2の炭素数1~10のポリオール残基としては、具体的には、例えば、トリメチロールプロパンジアクリレート、ペンタグリセロールジアクリレート、ペンタエリスリトールトリアクリレート、ジペンタエリスリトールトリアクリレート、ジペンタエリスリトールテトラアクリレート等から水酸基およびアクリロイルオキシ基R3に相当を除いた残基が挙げられる。これらのうち、多官能のアクリレート化合物が容易に合成できる理由から、ジペンタエリスリトールテトラアクリレートから水酸基およびアクリロイルオキシ基5個のR3に相当を除いた残基であるのが好ましい。また、上記式I中、R7の炭素数1~15の2価の炭化水素基としては、R1と同様のものが挙げられる。これらのうち、合成における経済的観点から、炭素数1~15の2価の脂肪族炭化水素基であるのが好ましく、炭素数2~10のアルキレン基であるのがより好ましい。また、上記式I中、R9のヘテロ原子を有していてもよい炭素数1~20の2価の炭化水素基としては、例えば、酸素原子を有していてもよい炭素数1~20の2価の脂肪族炭化水素基等が挙げられる。上記脂肪族炭化水素基としては、具体的には、例えば、メチレン基、エチレン基、プロパン-1,3-ジイル基、ブタン-1,4-ジイル基、ペンタン-1,5-ジイル基、ヘキサン-1,6-ジイルなどの炭素数1~6のアルキレン基;ジメチレンエーテル基-CH2OCH2-、ジエチレンエーテル基-CH2CH2OCH2CH2-、プロピレンエチレンエーテル基-CH2CH2CH2OCH2CH2-など炭素数2~20のアルキレンエーテル基;等が挙げられる。これらのうち、合成等の際に使用する溶媒に対する溶解性が高い理由から、アルキレンエーテル基であるのが好ましい。また、上記式I中、R10のヘテロ原子を有していてもよい炭素数1~20の炭化水素基は、R11を有していない場合m4が0の場合は1価の炭化水素基となり、具体的には、炭素数1~4のアルキル基例えば、メチル基、エチル基、プロピル基、ブチル基、アリル基等が挙げられる。一方、上記式I中、R11を有している場合m4が1の場合のR10は、R9と同義である。上記式Iで表される上記メタアクリレート化合物Aとしては、具体的には、例えば、下記式1で表される化合物メタアクリロイルオキシ基:5個、下記式2で表される化合物メタアクリロイルオキシ基:10個、下記式3で表される化合物メタアクリロイルオキシ基:14個、下記式4で表される化合物メタアクリロイルオキシ基:14個、下記式5で表される化合物メタアクリロイルオキシ基:18個、下記式6で表される化合物メタアクリロイルオキシ基:14個、下記式7で表される化合物メタアクリロイルオキシ基:20個、下記式8で表される化合物メタアクリロイルオキシ基:36個等が挙げられる。上記メタアクリレート化合物Aの製造方法は特に限定されないが、例えば、以下に説明する製造方法P1以下の第1反応工程~第3反応工程を有する方法、製造方法P2第1反応工程および第4反応工程を有する方法、製造方法P3、および、製造方法P4等が好ましい。<製造方法P1>製造方法P1は、第1反応工程~第3反応工程を有する方法である。そこで、以下では、第1反応工程~第3反応工程について説明する。第1反応工程第1反応工程は、1分子中に13個以上のメタアクリロイルオキシ基を有するメタアクリレート化合物と、メルカプト基と水酸基とを有する化合物、アミノ基と水酸基とを有する化合物およびヒドロキシホスホノイル基-POOHHを有する化合物からなる群から選択されるいずれかの化合物と、を反応させる工程である。<メタアクリレート化合物>上記第1反応工程に用いられる1分子中に13個以上のメタアクリロイルオキシ基を有するメタアクリレート化合物は、例えば、ポリイソシアネート化合物と1分子中に水酸基およびメタアクリロイルオキシ基を有するアクリレートとの反応により合成することができる。ポリイソシアネート化合物上記ポリイソシアネート化合物は、分子内にイソシアネート基を2個以上有するものであれば特に限定されず、その具体例としては、ヘキサメチレンジイソシアネートHDI、トリメチルヘキサメチレンジイソシアネートTMHDI、リジンジイソシアネート、ノルボルナンジイソシアネートNBDIなどの脂肪族ポリイソシアネート;トランスシクロヘキサン-1,4-ジイソシアネート、イソホロンジイソシアネートIPDI、ビスイソシアネートメチルシクロヘキサンH6XDI、ジシクロヘキシルメタンジイソシアネートH12MDIなどの脂環式ポリイソシアネート;TDI例えば、2,4-トリレンジイソシアネート2,4-TDI、2,6-トリレンジイソシアネート2,6-TDI、MDI例えば、4,4′-ジフェニルメタンジイソシアネート4,4′-MDI、2,4′-ジフェニルメタンジイソシアネート2,4′-MDI、1,4-フェニレンジイソシアネート、ポリメチレンポリフェニレンポリイソシアネート、キシリレンジイソシアネートXDI、テトラメチルキシリレンジイソシアネートTMXDI、トリジンジイソシアネートTODI、1,5-ナフタレンジイソシアネートNDI、トリフェニルメタントリイソシアネートなどの芳香族ポリイソシアネート;これらのイソシアヌレート体;等が挙げられ、これらを1種単独で用いてもよく、2種以上を併用してもよい。これらのうち、上記メタアクリレート化合物Aを含有する本発明の組成物から得られる塗膜硬化物の硬度を保持する理由から、イソシアヌレート体であるのが好ましく、着色を抑制する観点から脂肪族ポリイソシアネートのイソシアヌレート体および脂環式ポリイソシアネートのイソシアヌレート体であるのがより好ましく、強度の観点から脂環式ポリイソシアネート、特に、IPDIのイソシアヌレート体であるのが更に好ましい。1分子中に水酸基およびメタアクリロイルオキシ基を有するメタアクリレート上記メタアクリレートは、1分子中に水酸基とメタアクリロイルオキシ基とを有するメタアクリレートである。ここで、上記メタアクリレートの具体例としては、ジペンタエリスリトールテトラアクリレート等が挙げられる。このような原料を用いて合成される1分子中に13個以上のメタアクリロイルオキシ基を有するメタアクリレート化合物としては、具体的には、例えば、下記式9および式10で表される化合物等が挙げられる。<メルカプト基と水酸基とを有する化合物等>上記第1反応工程に用いられるメルカプト基と水酸基とを有する化合物、アミノ基と水酸基とを有する化合物およびヒドロキシホスホノイル基-POOHHを有する化合物からなる群から選択されるいずれかの化合物は、上述した1分子中に13個以上のメタアクリロイルオキシ基を有するメタアクリレート化合物のメタアクリロイルオキシ基と反応して水酸基を導入する化合物である。メルカプト基と水酸基とを有する化合物としては、具体的には、例えば、2-メルカプトエタノール、3-メルカプトプロパノール、4-メルカプトブタノール、5-メルカプトペンタノール、6-メルカプトヘキサノール、7-メルカプトヘプタノール、8-メルカプトオクタノール、5-メルカプト-3-チアペンタノール等が挙げられ、これらを1種単独で用いてもよく、2種以上を併用してもよい。アミノ基と水酸基とを有する化合物としては、具体的には、例えば、アミノエタノ-ル、1-アミノプロパノ-ル、2-アミノプロパノール、アミノブタノール、アミノペンタノール、アミノヘキサノール等が挙げられ、これらを1種単独で用いてもよく、2種以上を併用してもよい。ヒドロキシホスホノイル基-POOHHを有する化合物としては、例えば、ホスフィン酸類が挙げられ、具体的には、メチルホスフィン酸、エチルホスフィン酸、プロピルホスフィン酸、ブチルホスフィン酸、フェニルホスフィン酸、2-ヒドロキシエチルホスフィン酸、3-ヒドロキシプロピルホスフィン酸、4-ヒドロキシメチルフェニルホスフィン酸等が挙げられ、これらを1種単独で用いてもよく、2種以上を併用してもよい。これらのうち、より温和な条件で定量的に反応が進行する理由から、メルカプト基と水酸基とを有する化合物であるのが好ましく、2-メルカプトエタノールであるのがより好ましい。第1反応工程で生成される反応生成物としては、具体的には、例えば、下記式11、式12、式13および式14で表される化合物等が挙げられる。第2反応工程第2反応工程は、上記第1反応工程により得られた化合物と、イソシアネート基を2個以上有するポリイソシアネート化合物とを反応させる工程である。ここで、上記ポリイソシアネート化合物としては、上記第1反応工程で例示したものが挙げられ、なかでも、脂肪族ポリイソシアネート、脂環式ポリイソシアネートであるのが好ましい。第2反応工程で生成される反応生成物としては、具体的には、例えば、下記式15、式16、式17および式18で表される化合物等が挙げられる。第3反応工程第3反応工程は、上記第2反応工程により得られた化合物と、水酸基またはメルカプト基を有するポリシロキサンとを反応させて、上記メタアクリレート化合物Aを得る工程である。ここで、上記ポリシロキサンは、主鎖がシロキサン結合で構成され、片末端または両末端に水酸基またはメルカプト基を有する直鎖状または分岐状の重合体であり、例えば、下記式19で表される重合体が挙げられる。式中、R9はヘテロ原子を有していてもよい炭素数1~20の2価の炭化水素基を表し、R13は炭素数1~4の1価の炭化水素基を表す。複数のR9およびR13はそれぞれ同一であっても異なっていてもよい。nは5~100の整数を表し、rは0または1を表す。X2は酸素原子または硫黄原子を表す。上記式19中、R9は、上記式IのR9と同義である。また、上記式19中、R13としては、具体的には、炭素数1~4のアルキル基例えば、メチル基、エチル基、プロピル基、ブチル基、アリル基等が挙げられる。上記式19で表されるポリシロキサンとしては、具体的には、例えば、-C2H40C3H6OH、-C2H4OC2H4OnH、-C2H4OC=OC5H10nOHなどの水酸基を含有する有機基や、-C2H4OC3H6SH、-CH2SH、-C3H6SH、-C11H22SHなどのメルカプト基を含有する有機基で変性されたジメチルポリシロキサン等が挙げられる。上記第3反応工程を有する製造方法P1によれば、例えば、上記式4、式5、式6および式8で表される化合物を生成することができる。なお、上記式5および式8で表される化合物は、それぞれ、上記式16および式18で表される各化合物の一方のイソシアネート基を水酸基を有するポリシロキサンと反応させ、他方のイソシアネート基をジペンタエリスリトールテトラアクリレートと反応させて得られる化合物である。<製造方法P2>製造方法P2は、第1反応工程および第4反応工程を有する方法である。第1反応工程は、製造方法P1において説明したとおりである。そこで、以下では、第4反応工程について説明する。第4反応工程第4反応工程は、上記第2反応工程および上記第3反応工程に代えて、上記第1反応工程により得られた化合物と、イソシアネート基を2個以上有するポリイソシアネート化合物および水酸基またはメルカプト基を有するポリシロキサンを予め反応させて得られるイソシアネート基を1個有するポリシロキサン骨格イソシアネートと、を反応させて、上記メタアクリレート化合物Aを得る工程である。ここで、上記ポリイソシアネート化合物としては、上記第2反応工程と同様、上記第1反応工程で例示したものが挙げられ、なかでも、脂肪族ポリイソシアネート、脂環式ポリイソシアネートであるのが好ましい。また、上記ポリシロキサンは、上記第3反応工程と同様、主鎖がシロキサン結合で構成され、片末端または両末端に水酸基またはメルカプト基を有する重合体であり、例えば、上記式19で表される重合体が挙げられる。また、上記ポリイソシアネート化合物と上記ポリシロキサンとの反応は、上記第1反応工程により得られた化合物との反応部位としてのイソシアネート基が1個残存するように、当量比NCO/OHを調整して行われる。上記第4反応工程を有する製造方法P2によれば、例えば、上記式4、式5、式6および式8で表される化合物を生成することができる。なお、上記式5および式8で表される化合物は、上記第1反応工程により得られた化合物に対して、上記ポリイソシアネート化合物および上記ポリシロキサンとともにジペンタエリスリトールテトラアクリレートを予め反応させて得られた化合物ポリシロキサン骨格イソシアネートを反応させて得られる化合物である。<製造方法P3>製造方法P3は、1分子中に13個以上のメタアクリロイルオキシ基を有するメタアクリレート化合物と、メルカプト基を有するポリシロキサンとを反応させて、上記メタアクリレート化合物Aを得る方法である。ここで、上記メタアクリレート化合物としては、上記第1反応工程で例示したものが挙げられる。また、上記ポリシロキサンは、上記第3反応工程と同様、主鎖がシロキサン結合で構成され、片末端または両末端にメルカプト基を有する重合体であり、例えば、上記式19のうちX2が硫黄原子で表される重合体が挙げられる。製造方法P3により、上記式IのR4中のkが0となる化合物、例えば、上記式3で表される化合物メタアクリロイルオキシ基:14個を生成することができる。<製造方法P4>製造方法4は、分子内にイソシアネート基を2個以上有するポリイソシアネート化合物と、1分子中に水酸基およびメタアクリロイルオキシ基を有するメタアクリレートと、水酸基またはメルカプト基を有するポリシロキサンとを反応させて、上記メタアクリレート化合物Aを得る方法である。ここで、上記ポリイソシアネート化合物としては、上記第1反応工程で例示したものが挙げられ、なかでも、脂環式ポリイソシアネート、特に、IPDIのイソシアヌレート体であるのが好ましい。上記メタアクリレートとしては、具体的には、例えば、上記第1反応工程で例示したジペンタエリスリトールアクリレートが挙げられる。上記ポリシロキサンとしては、上記第3反応工程と同様、主鎖がシロキサン結合で構成され、片末端または両末端に水酸基またはメルカプト基を有する重合体であり、例えば、上記式19で表される重合体が挙げられる。製造方法P4により、例えば、上記式1で表される化合物メタアクリロイルオキシ基:5個、上記式2で表される化合物メタアクリロイルオキシ基:10個、上記式7で表される化合物メタアクリロイルオキシ基:20個等を生成することができる。上記メタアクリレート化合物Aの含有量は、固形分で、後述するウレタンメタアクリレートB100質量部に対して0.001~60質量部であるのが好ましく、0.01~20質量部であるのがより好ましい。この範囲であれば、本発明の組成物から得られる塗膜は、より高硬度となり、また、意匠性および防汚性もより優れる。<ウレタンメタアクリレートB>次に、本発明の組成物に含有されるウレタンメタアクリレートBについて説明する。上記ウレタンメタアクリレートBは、1分子中にウレタン結合とメタアクリロイルオキシ基とを有するウレタンメタアクリレートであれば特に限定されないが、1分子中に2個以上のイソシアネート基を有するポリイソシアネートb1と、1分子中に1個以上のヒドロキシ基と1個以上のメタアクリロイルオキシ基とを有する化合物b2とを反応させることにより得られるウレタンメタアクリレートであるのが好ましい。以下では、まず、上記ポリイソシアネートb1および上記化合物b2について説明する。ポリイソシアネートb1上記ポリイソシアネートb1としては、1分子中に2個以上のイソシアネート基を有するものであれば特に限定されず、例えば、上記メタアクリレート化合物Aを製造する際の上記第1反応工程において用いられるポリイソシアネート化合物として説明したものが挙げられ、これらを1種単独で用いてもよく、2種以上を併用してもよい。これらのうち、密着性等の観点から、IPDI、HDIのイソシアヌレート体であるのが好ましい。化合物b2上記化合物b2としては、例えば、2-ヒドロキシエチルアクリレートHEA、2-ヒドロキシエチルメタクリレートHEMA、2-ヒドロキシプロピルメタアクリレート、2-ヒドロキシブチルメタアクリレート、骨格がペンタエリスリトールである化合物、骨格がジペンタエリスリトールである化合物等が挙げられ、これらを1種単独で用いてもよく、2種以上を併用してもよい。骨格がペンタエリスリトールである化合物としては、例えば、ペンタエリスリトールトリメタアクリレート等が挙げられる。骨格がジペンタエリスリトールである化合物としては、例えば、ジペンタエリスリトールトリメタアクリレート、ジペンタエリスリトールテトラメタアクリレート、ジペンタエリスリトールペンタメタアクリレート等が挙げられる。これらのうち、ペンタエリスリトールトリアクリレートPETIA、ジペンタエリスリトールトリアクリレート、ジペンタエリスリトールテトラアクリレート、ジペンタエリスリトールペンタアクリレートDPPAが好ましい。上記ウレタンメタアクリレートBの製造において、上記化合物b2の量は、上記ポリイソシアネートb11モルに対して、1.5~2.5モルであるのが好ましい。上記ウレタンメタアクリレートBの製造方法としては、例えば、上記ポリイソシアネートb1と上記化合物b2とを、50~80°Cの条件下において、触媒として既存の有機スズ触媒例えばジブチルスズジラウレートを使用し、溶媒としてメチルエチルケトン、酢酸エチルを使用する方法が挙げられる。上記ウレタンメタアクリレートBとしては、得られる塗膜の意匠性、密着性、硬度等の観点から、1分子中のメタアクリロイルオキシ基が6個以上であるものが好ましく、6~15個であるものがより好ましい。このようなウレタンメタアクリレートBとしては、具体的には、例えば、下記式B1、下記式B2で表されるものが挙げられる。<光重合開始剤C>本発明の組成物に含有される光重合開始剤Cは、光によって例えばラジカル重合性官能基を有する化合物を重合させうるものであれば特に制限されない。上記光重合開始剤Cとしては、例えば、アルキルフェノン系光重合開始剤、アセトフェノン類、ベンゾフェノン類、ミヒラーベンゾイルベンゾエート、α-アミロキシムエステル、テトラメチルチュウラムモノサルファイド、ベンゾイン類、ベンゾインメチルエーテル、チオキサントン類、プロピオフェノン類、ベンジル類、アシルホスフィンオキシド類が挙げられ、これらを1種単独で用いてもよく、2種以上を併用してもよい。これらのうち、光安定性、光開裂の高効率性、表面硬化性、樹脂との相溶性、低揮発、低臭気という観点から、アルキルフェノン系光重合開始剤であるのが好ましい。アルキルフェノン系光重合開始剤としては、具体的には、例えば、1-ヒドロキシ-シクロヘキシル-フェニル-ケトン、2-ヒドロキシ-2-メチル-1-フェニル-プロパン-1-オン、1-[4-2-ヒドロキシエトキシ-フェニル]-2-ヒドロキシ-2-メチル-1-プロパン-1-オン等が挙げられ、なかでも、1-ヒドロキシ-シクロヘキシル-フェニル-ケトンであるのが好ましい。1-ヒドロキシ-シクロヘキシル-フェニル-ケトンとしては、市販品を用いることができ、具体的には、例えば、イルガキュア184チバスペシャルティーケミカルズ社製が挙げられる。上記光重合開始剤Cの含有量は、固形分で、上記メタアクリレート化合物Aおよび上記ウレタンメタアクリレートBの合計100質量部に対して、1~10質量部であるのが好ましく、2~8質量部であるのがより好ましい。<溶剤D>本発明の組成物は、作業性等の観点から、さらに、溶剤Dを含有するのが好ましい。溶剤Dは、有機溶剤であり、例えば、シクロヘキサン、メチルシクロヘキサン、デカリンなどの脂環式炭化水素類;ベンゼン、トルエン、キシレン、メシチレン、ドデシルベンゼン、メチルナフタレンなどの芳香族炭化水素類;メチレンクロライド、クロロホルム、エチレンクロライド、クロロベンゼンなどのハロゲン化物;THF、ジブチルエーテル、ジペンチルエーテル、ジヘキシルエーテル、ジヘプチルエーテル、ジオクチルエーテルなどのエーテル類;酢酸エチル、酢酸ブチル、アクリル酸ブチル、メタクリル酸メチル、ヘキサメチレンジアクリレート、トリメチロールプロパントリアクリレートなどのエステル類;メチルエチルケトン、メチルイソブチルケトン、シクロヘキサノンなどのケトン類;プロピレングリコールモノメチルエーテル、メチルセルソルブ、エチルセルソルブ、プロピルセルソルブ、ブチルセルソルブなどのグリコールエーテル類;等が挙げられ、これらを1種単独で用いてもよく、2種以上を併用してもよい。これらのうち、塗装作業性、基材との濡れ性に優れるという理由から、エステル類、グリコールエーテル類であるのが好ましく、酢酸ブチル、プロピレングリコールモノメチルエーテル、ブチルセルソルブであるのがより好ましい。<ポリメタアクリル酸エステル>本発明の組成物は、得られる塗膜の意匠性がより優れるという理由から、さらに、ポリメタアクリル酸エステルを含有していてもよい。上記ポリメタアクリル酸エステルの質量平均分子量は10,000以上であり、20,000~100,000が好ましく、30,000~100,000がより好ましい。ガラス転移温度は90~120°Cが好ましく、100~110°Cがより好ましい。上記ポリメタアクリル酸エステルとしては、例えば、メタアクリル酸エステルを重合したものを用いることができ、そのメタアクリル酸エステルの具体例としては、メタアクリル酸メチル、メタアクリル酸エチル、メタアクリル酸ヒドロキシエチル、メタアクリル酸プロピル、メタアクリル酸ブチル、メタアクリル酸イソブチル、メタアクリル酸2-エチルヘキシル、メタアクリル酸n-ヘキシル、メタアクリル酸イソデシル、メタアクリル酸ラウリル、メタアクリル酸シクロヘキシル、メタアクリル酸ステアリル等が挙げられ、これらを1種単独で用いてもよく、2種以上を併用してもよい。これらのうち、塗膜の耐熱性および乾燥性が優れるという理由から、ポリメタアクリル酸メチル、ポリメタアクリル酸エチルであるのが好ましく、ポリメタアクリル酸メチルであるのがより好ましい。上記ポリメタアクリル酸エステルの含有量は、固形分で、上記メタアクリレート化合物Aおよび上記ウレタンメタアクリレートBの合計100質量部に対して、0~30質量部であるのが好ましく、0~10質量部であるのがより好ましい。なお、ガラス転移点は、示差熱分析計DSCを用い、ASTMD3418-82に従い、昇温速度10°C/分にて測定した値である。また、質量平均分子量は、ゲルパーミエションクロマトグラフィーGelpermeationchromatographyGPCにより測定した質量平均分子量ポリスチレン換算であり、測定にはテトラヒドロフランTHFを溶媒として用いるのが好ましい以下、同じ。<多官能メタアクリルモノマー>本発明の組成物は、硬化性等の観点から、多官能メタアクリルモノマーをさらに含有していてもよい。上記多官能メタアクリルモノマーとしては、例えば、ペンタエリスリトールトリメタアクリレート、ジペンタエリスリトールペンタメタアクリレート、ポリエチレングリコールジメタアクリレート、ポリプロピレングリコールジメタアクリレート、トリメチロールプロパントリメタアクリレート、ペンタエリスリトールテトラメタアクリレート、ジペンタエリスリトールヘキサメタアクリレート等が挙げられ、これらを1種単独で用いてもよく、2種以上を併用してもよい。上記多官能メタアクリルモノマーの含有量は、固形分で、上記メタアクリレート化合物Aおよび上記ウレタンメタアクリレートBの合計100質量部に対して、0~50質量部であるのが好ましく、5~20質量部であるのがより好ましい。<その他の添加剤>本発明の組成物は、本発明の目的を損なわない範囲で、その他の添加剤、例えば、充填剤、老化防止剤、酸化防止剤、帯電防止剤、難燃剤、接着性付与剤、レベリング剤、分散剤、消泡剤、艶消し剤、光安定剤例えば、ヒンダードアミン系化合物等、染料、顔料等を含有することができる。本発明の組成物の製造方法は特に限定されず、例えば、反応容器に上記の各必須成分と任意成分とを入れ、減圧下で混合ミキサー等のかくはん機を用いて十分に混練する方法等により製造することができる。本発明の組成物は、プラスチック基材の表面に直接接着する用途に用いることができ、例えば、アンダーコート剤組成物として使用できる。上記プラスチック基材としては、熱可塑性プラスチック、熱硬化性プラスチックを問わず種々のプラスチック基材を用いることができる。具体的には、例えば、ポリメチルメタクリレート樹脂、ポリカーボネート樹脂、ポリスチレン樹脂、アクリロニトリルスチレン共重合樹脂、ポリ塩化ビニル樹脂、アセテート樹脂、ABS樹脂、ポリエステル樹脂、ポリアミド樹脂等が挙げられ、ポリカーボネート樹脂であるのが好ましい。本発明の組成物を塗布する方法は、特に限定されず、例えば、はけ塗り、流し塗り、浸漬塗り、スプレー塗り、スピンコート等の公知の塗布方法を採用できる。なお、本発明の組成物の塗布量としては、硬化時の塗膜の膜厚が1~30μmとなるようにするのが好ましい。本発明の組成物の硬化は、紫外線により行うことができる。本発明の組成物を硬化させる際に使用する紫外線の照射量としては、速硬化性、作業性の観点から、500~3000mJ/cm2が好ましい。本発明の組成物を紫外線照射により硬化させる際の温度は、20~80°Cであるのが好ましい。紫外線を照射するために使用する装置は特に制限されない。例えば、従来公知のものが挙げられる。以下に、実施例を示して本発明を具体的に説明する。ただし、本発明はこれらに限られるものではない。<メタアクリレート化合物A1の合成>下記のとおり、上記式5で表される化合物を合成し、これをメタアクリレート化合物A1とした。合成1:メルカプトエタノールの付加まず、ジペンタエリスリトールアクリレートとイソホロンジイソシアネートのイソシアヌレート体とを反応させて得られる上記式5で表される15官能アクリレート66.5gと、トリエチルアミン0.38gと、を酢酸ブチル60mL中で混合した溶液を調製した。次いで、調製した混合溶液に、メルカプトエタノール3.92gを室温で滴下し、室温で15時間撹拌した。撹拌終了後、1H-NMR分析により、上記式12で表される化合物の生成を確認した。ケミカルシフトは以下の通りである。1H-NMR400MHz、重クロロホルム、20°Cδppm:6.4m,6.1m,5.8m,4.5-4.0m,3.7br,3.6br,2.9-2.4m,1.2m合成2:ジイソシアネートの付加まず、合成1で生成した上記式12で表される化合物31.04gを酢酸ブチル15mLに溶解させた溶液を調製した。次いで、調製した溶液にイソホロンジイソシアネート6.16gを添加し、50°Cで6時間撹拌した。撹拌終了後、IR分析により、イソシナネート基とウレタン結合の存在を確認し、上記式16で表される化合物の生成を確認した。合成3:シロキサン部位およびメタアクリロイルオキシ基の導入合成2でイソホロンジイソシアネートを反応させた後の溶液に、片末端水酸基変性シリコーンX-22-170BX、信越化学工業社製35.92gのメチルエチルケトン30mL溶液とジペンタエリスリトールアクリレート7.26gとを添加し、70°Cで5時間撹拌した。撹拌終了後、IR分析により、イソシアナート基の消失を確認し、1H-NMR分析により、上記式5で表される化合物の生成を確認した。ケミカルシフトは以下の通りである。1H-NMR400MHz、重クロロホルム、20°Cδppm:6.4m,6.2m,5.8m,5.3-5.0m,4.4-4.0m,3.7br,3.6br,3.5-3.4br,2.8-2.5m,1.2m,0.9m,0.5m,0.1m.<メタアクリレート化合物A2の合成>下記のとおり、上記式8で表される化合物を合成し、これをメタアクリレート化合物A2とした。このとき、上記合成3において添加した変性シリコーンを両末端水酸基変性シリコーンKF6001、信越化学工業社製に変更し、その添加量を0.5当量とした以外は、上記合成1~3と同様の方法により合成を行った。合成後、IR分析により、イソシアネート基の消失を確認することにより、上記式8で表される化合物の生成を確認した。<メタアクリレート化合物A3の合成>下記のとおり、上記式2で表される化合物を合成し、これをメタアクリレート化合物A3とした。イソホロンジイソシアナートのイソシアヌレート化合物1.86gのメチルエチルケトン5mL溶液に、ジペンタエリスリトールアクリレート2.02gと片末端水酸基変性シリコーンX-22-170BX、信越化学工業社製9.67gとを加えて、70°Cで14時間撹拌した。撹拌終了後、1H-NMR分析により、上記式2で表される化合物の生成を確認した。1H-NMR400MHz、重クロロホルム、20°Cδppm:6.3m,6.2m,5.7m,5.3-5.0m,4.4-4.0m,3.7br,3.5-3.4br,1.2m,0.9m,0.5m,0.1m.<メタアクリレート化合物4の合成>下記のとおり、下記式20で表される化合物を合成し、これをメタアクリレート化合物4とした。イソホロンジイソシアナート1.0gのメチルエチルケトン5mL溶液に、2-ヒドロキシエチルアクリレート0.51gと片末端水酸基変性シリコーンX-22-170BX、信越化学工業社製12.2gとを加えて、70°Cで24時間撹拌した。撹拌終了後、IR分析でイソシアネート基の消失を確認することにより、下記式20で表される化合物の生成を確認した。<メタアクリレート化合物5の合成>下記のとおり、下記式21で表される化合物を合成し、これをメタアクリレート化合物5とした。このとき、上記メタアクリレート化合物4の合成において添加した変性シリコーンを、両末端水酸基変性シリコーンKF6001、信越化学工業社製に変更し、その添加量を0.5当量とした以外は、上記メタアクリレート化合物4の合成と同様の方法により合成を行った。撹拌終了後、IR分析でイソシアネート基の消失を確認することにより、下記式21で表される化合物の生成を確認した。<実施例1~6、比較例1~3>下記第1表に示す各成分を、同表に示す配合量単位:質量部で、かくはん機を用いて混合し、各硬化性樹脂組成物を得た。なお、下記第1表中に示す組成比とは、各成分の固形分の合計量に対する質量比質量を表す。得られた各硬化性樹脂組成物の各特性を以下の方法により評価した。その結果を下記第1表に示す。意匠性塗布面を45°に傾けた状態のポリカーボネート製基板に対して、得られた各硬化性樹脂組成物をスプレーで10μmの膜厚となるよう塗布し、サンプルを得た。スプレー塗布後、得られたサンプルの塗布面を水平にして、60°Cで3分間乾燥させた後、サンプルの塗布面に対して斜め45°の角度からサンプルを肉眼で観察した。塗膜にユズ肌等の異常が確認された場合には意匠性に劣るものとして×と評価し、塗膜の光沢が優れて凹凸が少ない場合には意匠性に優れるものとして○と評価し、塗膜の光沢がより優れて凹凸が極めて少ない場合には意匠性により優れるものとして◎と評価した。なお、塗膜の膜厚は、上記サンプルの作製条件と同一の条件において鉄板磁性金属に塗装し、硬化した後に、電磁膜厚計株式会社ケット科学研究所製、LE―200Jを用いて測定した。得られた値をサンプルにおける塗膜の膜厚とした。密着性密着性の評価は、碁盤目テープはく離試験によって行った。具体的には、まず、意匠性の評価で使用したサンプルと同様のサンプルに対して、日本電池社製のGSUVSYSTEMを用いて、ピーク強度が80mW/cm2、積算光量が900mJ/cm2となるようにUV照射を行い、塗膜を形成させた。次いで、塗膜上に、碁盤目テープはく離試験用の試験体を作製した。得られた試験体に、1mmの基盤目100個10×10を作り、基盤目上にセロハン粘着テープ幅18mmを完全に付着させ、直ちにテープの一端をポリカーボネート製基板に対して直角に保ちながら瞬間的に引き離し、完全に剥がれないで残った基盤目の数を調べた。下記第1表には、残った基盤目の数を分子として、碁盤目の全数100個を分母として結果を記載した。鉛筆硬度硬度の評価を行うため、塗膜の鉛筆硬度を測定した。具体的には、密着性の評価で使用したサンプルと同様のサンプルを使用して、JISK5600-5-4:1999に準拠して行った。水接触角防汚性の評価を行うため、塗膜表面の水接触角を測定した。具体的には、密着性の評価で使用したサンプルと同様のサンプルを使用して、塗膜の上に、接触角計エキシマ社製にて、1μm3の水滴を滴下し、水接触角を測定した。水接触角が90°以上であれば、防汚性に優れるものとして評価できる。第1表に示すメタアクリレート化合物A1~A3およびメタアクリレート化合物4,5については、上述したものを用いた。また、第1表に示すその他の成分については以下に示す通りである。ウレタンメタアクリレートB1:上記式B1で表される化合物ウレタンメタアクリレートB2:上記式B2で表される化合物光重合開始剤:イルガキュア184チバスペシャリティケミカルズ社製溶剤:下記溶剤を下記質量比で混合したものを用いた。酢酸ブチル:40質量プロピレングリコールモノメチルエーテル:40質量ブチルセルソルブ:20質量第1表に示す結果から、実施例1~6は、鉛筆硬度が3Hと高硬度であり、また、意匠性および防汚性にも優れることが分かった。とりわけ、18官能であるメタアクリレート化合物A1または36官能であるメタアクリレート化合物A2を用いた実施例1~4は、10官能であるメタアクリレート化合物A3を用いた実施例5および6よりも、防汚性により優れることが分かった。これに対して、メタアクリレート化合物A1~A3を用いていない比較例1は、意匠性および防汚性に劣ることが分かった。また、ポリシロキサン部位を有するものの1官能または2官能であるメタアクリレート化合物4または5を用いた比較例2および3は、実施例1~6よりも低硬度となり、意匠性にも劣ることが分かった。"